(57)【要約】（Ａ）ポリエチレン、ポリプロピレン又はそれらの混合物から選択される廃棄材料を８０重量％以上含有するポリオレフィン成分を３０〜８０重量％；及び（Ｂ）６００ＭＰａ以下の曲げ弾性率を有するヘテロ相ポリオレフィン組成物を２０〜７０重量％を含む、ポリオレフィン組成物。【特許請求の範囲】
【請求項１】
以下：
（Ａ）ポリエチレン、ポリプロピレン又はそれらの混合物から選択される廃棄材料を８０重量％以上含有するポリオレフィン成分を３０〜８０重量％；及び
（Ｂ）（ａ）結晶性プロピレンホモポリマー、１０重量％までのエチレン又は他のα−オレフィンコモノマーを含むプロピレンコポリマー又はそれらの組合せから選択される１以上のプロピレンポリマーと、
（ｂ）コポリマー又はエチレンと他のα−オレフィン及び任意のごく少量のジエンとのコポリマーの組成物であって、該コポリマー又は組成物が１５重量％以上のエチレンを含有する、コポリマー又は組成物と、
を含む、６００ＭＰａ以下の曲げ弾性率を有するヘテロ相ポリオレフィン組成物を２０〜７０重量％
を含む、ポリオレフィン組成物。
【請求項２】
ヘテロ相組成物（Ｂ）の成分（ｂ）が１５〜４５重量％のエチレンを含有する、請求項１に記載のポリオレフィン組成物。
【請求項３】
成分（ｂ）がプロピレンである、請求項２に記載のポリオレフィン組成物。
【請求項４】
ヘテロ相組成物（Ｂ）の成分（ｂ）が４５を超え９０重量％のエチレンを含む、請求項１に記載のポリオレフィン組成物。
【請求項５】
成分（ｂ）がプロピレンである、請求項４に記載のポリオレフィン組成物。
【請求項６】
成分（ｂ）が（Ｂ）の重量に対して５０〜９５重量％の量存在する、請求項１に記載のポリオレフィン組成物。
【請求項７】
ヘテロ相組成物（Ｂ）が、以下：
１）室温でキシレン不溶分が８０重量％を超えるプロピレンホモポリマー、または９０重量％以上のプロピレンを含有し、室温でキシレン不溶分が８０重量％を超える、プロピレンとエチレン及び／又はＣ４〜Ｃ１０α−オレフィンとのコポリマーから選択される、１以上のプロピレンポリマー（成分ａ）を５〜５０重量％；
２）１５〜９０重量％のエチレンを含有し、室温でキシレンに溶解性である、エチレンとプロピレン及び／又はＣ４〜Ｃ１０α−オレフィンと、任意のごく少量のジエンとの１以上のコポリマーの画分（画分ｂ１）を５０〜９５重量％；及び
３）室温でキシレンに不溶である、エチレンを含有するコポリマー画分（画分ｂ２）を、成分ａと画分ｂ１の合計に対して０〜３０重量％
を含む、請求項１に記載のポリオレフィン組成物。
【請求項８】
ヘテロ相組成物（Ｂ）が逐次重合により調製される、請求項１に記載のポリオレフィン組成物。
【請求項９】
請求項１に記載のポリオレフィン組成物を含むポリマー組成物。
【請求項１０】
請求項１に記載のポリオレフィン組成物を含む成形品。
【請求項１１】
フィルム又は柔軟なフォイルの形態である、請求項１０に記載の成形品。
【請求項１２】
射出成形品の形態である、請求項１０に記載の成形品。
【発明の詳細な説明】
【技術分野】
【０００１】
ポリオレフィン、特にポリエチレン及びポリプロピレンは、食品や他の商品のパッケージ、繊維、自動車部品及び広範な成形加工品を含む多くの用途に大量に消費されている。しかしながら、ポリオレフィンのそのような膨大な使用は、最初の使用後に生成される廃棄材料の環境負荷に関する懸念を生み出している。
【背景技術】
【０００２】
実際、大量の廃棄プラスチック材料は、目下、プラスチック廃棄物の地方自治体毎に異なる回収から来るものであり、主に柔軟なパッケージ（キャストフィルム、吹込成形フィルム及びＢＯＰＰフィルム）、堅いパッケージ、吹込成形ボトル及び射出成形容器から構成される。他のポリマー、例えばＰＶＣ、ＰＥＴ又はＰＳから分別する工程において、主に２種類のポリオレフィン系画分、すなわち、ポリエチレン系（特にＬＤＰＥ、ＬＬＤＰＥ）及びポリプロピレン系（ホモポリマー、ランダムコポリマー、ヘテロ相コポリマー）画分が得られるが；いずれにせよこのようなポリマー画分には不純物（例えばフィルムの金属化から来るアルミニウムや吹込成形ボトルからのポリエチレンテレフタレート）が含まれている。実際はポリプロピレン材料とポリエチレン材料の両方が多くの量で同じ画分に存在することができ、したがって該二つの画分は多い方の成分（prevailing component）に基いて「ポリエチレンリッチ」または「ポリプロピレンリッチ」と呼ぶのが正確である。一般に該画分中のポリプロピレン及び／又はポリエチレンは８０重量％以上である。
【０００３】
主成分と不純物とのこのようなヘテロ性ならびに複雑性により、廃棄ポリオレフィン材料のリサイクルの問題は、依然として最適に解決されているとは云えない。
ポリオレフィン材料を含むプラスチック材料の重要なリサイクルルートは、いわゆる「材料リサイクル」と表され、材料を再処理して、再加工工程、一般に再グラインド又は再ペレット化の後にプラスチック製品にすることであると定義できる。ヨーロッパでは、機械的リサイクルを通じて２００３年に再処理された廃棄プラスチックの割合は約１４％と見積もられている。
【０００４】
一方、欧州指針９４／６２／ＥＣによると、総プラスチックパッケージに対する機械的リサイクルの目標は、２００６年に２０％、２００８年に２２．５％である。
ポリオレフィンの機械的リサイクルの増加に対する深刻な障害となるのが、加工性や特に機械的特性に関する再加工された製品の低品質で表され、リサイクルポリオレフィンのシートやラミネート及びジオメンブレンなどの多くの重要な用途における潜在的な価値を著しく制限している。
【０００５】
実際、そのような不均質性と製品への再加工や使用後の廃棄物の回収の段階で起こる劣化により、廃棄ポリオレフィン材料は低い機械特性を有する。
したがってかかる材料の機械特性を向上させるために、比較的大量の充填剤を親和剤（compatibilizing agent）／カップリング剤及びエラストマーポリマーと共に加えることが米国特許５，０３０，６６２に記載されている。
【０００６】
廃棄ポリオレフィン材料の機械特性、特に引っ張り特性を充填剤や親和剤／カップリング剤を加えることなしに、特定の種類のヘテロ相組成物を加えることにより飛躍的に向上させることができることを発見した。
【発明の開示】
【０００７】
したがって本発明は、以下：
（Ａ）ポリエチレン、ポリプロピレン又はそれらの混合物から選択される廃棄材料を８０重量％以上含有するポリオレフィン成分を３０〜８０重量％、好ましくは４０〜７５重量％；及び
（Ｂ）（ａ）結晶性プロピレンホモポリマー、１０重量％までのエチレン又は他のα−オレフィンコモノマーを含むプロピレンコポリマー又はそれらの組合せから選択される１以上のプロピレンポリマーと、
（ｂ）コポリマー又はエチレンと他のα−オレフィン及び任意のごく少量（典型的には（ｂ）の重量に対して１〜１０重量％）のジエンとのコポリマーの組成物であって、該コポリマー又は組成物が１５重量％以上、特に１５〜９０重量％、好ましくは１５〜８５重量％のエチレンを含有する、コポリマー又は組成物と、
を含む、６００ＭＰａ以下の曲げ弾性率を有するヘテロ相ポリオレフィン組成物を２０〜７０重量％、好ましくは２５〜６０重量％
を含む、ポリオレフィン組成物を提供する。
【０００８】
特に、ヘテロ相組成物（Ｂ）中の該α−オレフィンコモノマーは、成分（ａ）のためにはＣ４〜Ｃ１０α−オレフィンから、そして成分（ｂ）のためにはＣ３〜Ｃ１０α−オレフィンから選択される。
【０００９】
ヘテロ相組成物（Ｂ）は、好ましくは、成分（ａ）のコポリマー中のプロピレン含量９０〜９９重量％を有する。成分（ａ）中の室温でキシレン不溶のポリマー画分は、好ましくは、ホモポリマーの時は８０〜９９重量％であり、コポリマーの時は８０〜９５重量％である。
【００１０】
好ましくは、成分（ｂ）が１５〜４５重量％、好ましくは２０〜４０重量％のエチレンを含有するヘテロ相組成物であることである。この種のヘテロ相組成物は、本発明の組成物に高い値の破断点伸びと破断点強度とを与える。
【００１１】
他の好適なヘテロ相組成物は、成分（ｂ）が４５を超え９０重量％までの、好ましくは５０〜８５重量％のエチレンを含有するものであることである。この種のヘテロ相組成物は本発明の組成物に高い値の破断点伸びと、充分な降伏応力値とを与える。
【００１２】
本発明の組成物は、その充分な引っ張り特性により、農業、屋根葺き、地方自治体の沼などの用途に用いるジオメンブレン用フィルム（４００ミクロン以下の厚さ）や柔軟フォイル（４００ミクロンを超える厚さ）として用いることができる。
【００１３】
典型的には、組成物は多層シート（例えば３層ジオメンブレンシート）の中心層を製造するために用いられ、ここで外層は種々のポリオレフィン材料、特に該成分（Ｂ）として使用されるものと同じ種類のヘテロ相ポリオレフィン組成物である。
【００１４】
本発明の組成物は、任意にビスブレーキング剤（visbreaking agent）、例えば有機ペルオキシド等により当業者に周知の方法を用いて処理した後に射出成形用途に用いることもできる。
【００１５】
ヘテロ相組成物（Ｂ）は典型的には流動速度（ASTM D 1238、コンディションＬ、MFRL）０．１〜５０ｇ／１０分、好ましくは０．５〜２０ｇ／１０分、破断点伸び１００％〜１０００％、及び曲げ弾性率（ASTM D 790）１０〜６００ＭＰａ、好ましくは２０〜５００ＭＰａ、より好ましくは２０〜４００ＭＰａを有する。
【００１６】
組成物（Ｂ）の詳細ならびに好適な例は、以下：
１）室温でキシレン不溶分が８０重量％を超える、特に８５〜９９重量％であるプロピレンホモポリマー、または９０重量％以上のプロピレンを含有し、室温でキシレン不溶分が８０重量％を超える、特に８５〜９５重量％であるプロピレンとエチレン及び／又はＣ４〜Ｃ１０α−オレフィンとのコポリマーから選択される、１以上のプロピレンポリマー（成分ａ）を５〜５０重量％、好ましくは１０〜５０重量％；
２）１５〜９０重量％、好ましくは１５〜８５重量％のエチレンを含有し、室温でキシレンに溶解性である、エチレンとプロピレン及び／又はＣ４〜Ｃ１０α−オレフィンと、任意のごく少量のジエンとの１以上のコポリマーの画分（画分ｂ１）を５０〜９５重量％、好ましくは５０〜９０重量％；及び
３）室温でキシレンに不溶である、エチレンを含有するコポリマー画分（画分ｂ２）を、成分ａと画分ｂ１の合計に対して０〜３０重量％
を含む、ヘテロ相ポリオレフィン組成物である。
【００１７】
ポリマー組成物及び画分の溶解度及び不溶解度は、室温即ちおよそ２５℃でキシレンに溶解する又は溶解しない画分で定義する。
組成物（Ｂ）に存在する上述のＣ３〜Ｃ１０及びＣ４〜Ｃ１０α−オレフィンの例は、プロピレン、ブテン−１、ペンテン−１、４−メチルペンテン、ヘキセン−１、オクテン−１である。好ましいコモノマーはプロピレンとブテン−１である。成分（ａ）のプロピレンコポリマー中の好ましいコモノマーはエチレンである。
【００１８】
存在する場合、組成物（Ｂ）中のジエンは画分（ｂ１）の総重量に対して１〜１０重量％、より好ましくは２．５〜７重量％である。ジエンの例はブタジエン、１，４−ヘキサジエン、１，５−ヘキサジエン、及び５−エチリデン−２−ノルボルネンである。
【００１９】
存在する場合、画分（ｂ２）は成分（ａ）と画分（ｂ１）の合計重量に対して好ましくは１重量％を超え、さらに好ましくは１〜２５重量％である。好ましくは画分（ｂ２）中のエチレン含量は画分（ｂ２）の総重量に対して少なくとも７５重量％、より好ましくは少なくとも８０重量％である。画分（ｂ２）のコポリマー中のコモノマーは好ましくは画分（ｂ１）のコポリマーのものと同じである。コポリマー画分（ｂ２）の例は本質的に線状の半結晶のエチレンとプロピレンとのコポリマーであり、特定の例は線状低密度ポリエチレン（LLDPE）である。
【００２０】
ヘテロ相組成物は成分（ａ）、画分（ｂ１）そして任意に画分（ｂ２）を溶融状態、すなわちこれらの軟化点又は融点を超える温度でブレンドするか、あるいは好適には高度に立体特異性のチーグラー・ナッタ触媒の存在下で逐次重合することにより調製することができる。特に用いられる触媒系は（ｉ）チタン化合物と電子ドナー化合物とを含有し、共に塩化マグネシウムに担持されている固体触媒成分と、（ｉｉ）アルミニウムトリアルキル化合物と、そして任意で電子ドナー化合物とを含む。
【００２１】
用いられる他の触媒はメタロセンタイプの触媒であり、米国特許5,324,800及び欧州特許公開0 129 368に記載されており、特に有利なものは架橋ビスインデニルメタロセン、例えば米国特許5,145,819及び欧州特許公開0485823に記載されているものである。特に成分（ｂ）を製造するためにメタロセン触媒を用いることができる。
【００２２】
上述のヘテロ相組成物の製造のための逐次重合法は少なくとも２つの工程を含み、１以上の工程で任意に上記のコモノマーの存在下でプロピレンを重合し、成分（ａ）を形成し、そして１以上のさらなる工程でエチレンとＣ３〜Ｃ１０α−オレフィンと、任意のジエンとの混合物を重合して成分（ｂ）を形成する。
【００２３】
重合工程は液相、気相又は液／気相で行われる。重合の種々の工程における温度は同じ又は異なっていてもよく、成分（ａ）を製造するためには概して４０〜９０℃、好ましくは５０〜８０℃、成分（ｂ）を製造するためには概して４０〜６０℃である。逐次重合法の例は欧州特許出願公開472946及び400333及びWO03/011962に記載されている。
【００２４】
例として、ヘテロ相組成物（Ｂ）はＭＦＲ値０．１〜２０ｇ／１０分、好ましくは０．２〜１５ｇ／１０分を有する。かかるメルトフローレート値を有するヘテロ相組成物を重合工程から直接得ることができ；あるいはかかるヘテロ相組成物をペルオキシドなどの好適なビスブレーキング剤の存在下で化学的ビスブレーキング工程に供することができる。かかる化学的ビスブレーキング工程は周知の方法に従い行われる。
【００２５】
ヘテロ相組成物（Ｂ）中の重合されたエチレンの総含量は典型的には１５〜６０重量％、特に１５〜３５重量％である。
ヘテロ相組成物（Ｂ）の種々の組成物ならびに画分の分子量は（１３５℃のテトラヒドロナフタレン中での固有粘度測定により計算）組成物の機能の性質および組成物のメルトフローレートによって変わる。特に固有粘度は好適には以下の以下の上下限値の間である：成分（ａ）について０．５〜３ｄｌ／ｇ、成分（ｂ）について２〜８ｄｌ／ｇ。
【００２６】
本発明の組成物のポリオレフィン成分（Ａ）は、成分の総重量に対して８０重量％以上、典型的には９０重量％以上、特に８０または９０から９９重量％までの、ポリエチレン又はポリプロピレン又はそれらの混合物から選択される廃棄材料を含有する。
【００２７】
「廃棄」の語は、少なくとも１つの加工サイクルから成形品にしたものに由来するポリマー材料を示すために用い、未使用ポリマーに対立するものである。上に述べたとおり、全ての種類のポリエチレン又はポリプロピレンが存在しうる。特にポリエチレン画分は高密度ポリエチレン（HDPE）、低密度ポリエチレン（LDPE）、線状低密度ポリエチレン（LLDPE）から選択される１以上の材料を含みうる。
【００２８】
ポリプロピレン画分は以下：
Ｉ）アイソタクチック又は主にアイソタクチックのプロピレンホモポリマー；
ＩＩ）プロピレンとエチレン及び／又はＣ４〜Ｃ８α−オレフィン（例えば１−ブテン、１−ヘキセン、１−オクテン、４−メチル−１−ペンテン）とのランダムコポリマーであって、総コモノマー含量が０．０５〜２０重量％のもの、あるいはかかるコポリマーとアイソタクチック又は主にアイソタクチックのプロピレンホモポリマーとの混合物；
ＩＩＩ）プロピレンホモポリマー及び／又は上記ＩＩ）のコポリマーのうちの１つ、及びエチレンとプロピレン及び／又はＣ４〜Ｃ８α−オレフィンと、任意で少量含まれるジエン（例えばブタジエン、１，４−ヘキサジエン、１，５−ヘキサジエン、エチリデン−１−ノルボルネン）のコポリマーエラストマー画分を含むヘテロ相コポリマー；
より選択される１以上のポリマー材料を含みうる。
【００２９】
成分（Ａ）に不純物として典型的に存在する他のポリマー材料はポリスチレン、エチレン−酢酸ビニルコポリマー、ポリエチレンテレフタレートである。成分（Ａ）（特に成分Ａ１）に存在しうる他の不純物は金属、充填剤や顔料などの添加剤である。
【００３０】
本発明の組成物に任意に存在する他の成分は、強化剤、特にタルク又は炭酸カルシウムなどの鉱物充填剤、又はガラス繊維などの繊維である。かかる強化剤は例えば組成物の重量に対して５〜５０重量％加えることができる。
【００３１】
種々のポリマー組成物と充填剤や繊維などの極性添加剤（存在する場合）との間の高い親和性レベルを達成するために、本発明の組成物は親和剤及び／又はカップリング剤を、組成物の総重量に対して好ましくは０．５〜１０重量％、より好ましくは０．５〜５重量％含むことができる。かかる親和剤及び／又はカップリング剤の例は、酸素化された置換基で極性に官能化されたＰＰ樹脂、例えば無水マレイン酸又は他のカルボン酸基を含有する化合物でグラフト化したポリプロピレン、又はペルオキシド基を含有するポリプロピレンである。
【００３２】
ポリオレフィン組成物中で、好都合に用いられる顔料、安定剤、殺虫剤などの他の添加剤が同様に存在しうる。
本発明の組成物はかかる成分をポリオレフィンポリマーブレンド製造のための当業者に周知の方法を使って機械的混合により調製することができる。例えば、１８０℃〜２６０℃の温度でバンバリーミキサー、バスミキサー又はブラベンダーミキサー、一軸又は二軸押出機を用いることができる。
【実施例】
【００３３】
以下の実施例は本発明を例示するものであるがこれを制限するものではない。実施例に記載されている特性に関するデータを得るために用いた方法と情報は以下に列記する。
メルトフローレート（ＭＦＲ）：特に記載されていない限り、ＩＳＯ１１３３（２３０℃／２．１６ｋｇ）；
特性：方法
曲げ弾性率：４ｍｍ厚、８０ｍｍ長さ、１０ｍｍ幅の射出成形試験片に対して速度２ｍｍ／分でＩＳＯ法１７８を行う。射出成形はＩＳＯ２９４に従う；
引っ張り弾性率：４ｍｍ厚のプラークから切り出した試験片（１ｂ）に対して速度１ｍｍ／分でＩＳＯ５２７／−１、−２を行う；
引っ張り強度及び伸び（降伏点及び破断点）：２ｍｍ厚のプラークから切り出した試験片（タイプＶ）に対して速度５０ｍｍ／分でＩＳＯ５２７／−１、−２を行う；
ノッチアイゾット：４ｍｍ厚のプラークから切り出した試験片（ノッチタイプＡ）に対して速度３．４６ｍ／秒でＩＳＯ１８０を行う；
プラークの製造：以下の記載１参照；
キシレン溶解度：以下の記載２参照。
【００３４】
記載１：プラークの製造
CollinモデルP 200M板プレスにて２００℃２７０秒間圧力なし、１５０バールで３００秒間の圧力でプラークサンプルを製造した；試験片を１５℃／分の冷却速度で室温まで冷却した。プラーク試験片：
−引っ張り弾性率及びノッチアイゾット衝撃測定には１２０×１２０×４ｍｍ、
−引っ張り強度／伸び測定には１２０×１２０×２ｍｍ。
【００３５】
記載２：キシレン溶解度
２．５ｇのポリマーを１３５℃で２５０ｍｌのキシレンに撹拌下溶解させた。２０分後溶液を撹拌下２５℃に冷却し、次いで３０分間放置した。沈殿物を濾紙で濾過し、溶液をチッ素雰囲気下で蒸発乾固させ、そして残渣を一定重量になるまで真空下８０℃で乾燥した。室温でキシレンに溶解したポリマーの重量パーセントを計算した。室温でのキシレン不溶ポリマーの重量パーセントはポリマーのアイソタクチック指数であると考えられる。この値は、沸騰ｎ−へプタンでの抽出（ポリプロピレンのアイソタクチック指数の定義である）により測定したアイソタクチック指数に実質的に対応する。
【００３６】
実施例１〜１０及び比較実施例１Ｃ〜６Ｃ
以下の材料を実施例として使用した。
廃棄ポリオレフィン材料（成分Ａ）
実施例で使用した廃棄ポリオレフィン材料はCorepla（パッケージプラスチック廃棄物の収集、回収、リサイクルのためのイタリア国のコンソーシアム）により提供された２つのサンプルであった。１つのサンプルはＰＥ（ポリエチレン）リッチの材料であり、以下「ＰＥ−Ａ」と称し、他方のサンプルはＰＰ（ポリプロピレン）リッチの材料であり、以下「ＰＰ−Ａ」と称し、共にリグラインドされたフレークである。２つのサンプルをNicolet 20 SXBの透過型ＦＴＩＲ分光光度計と化学元素分析により分析した。組成を以下の表１に記載する：主成分としてのＰＥ及びＰＰに加えて、パッケージ材料に存在するバリア層に含有されているポリエチレンテレフタレート（ＰＥＴ）やエチレン酢酸ビニルコポリマー（ＥＶＡ）等の極性ポリマーを少量含有しており、これらはＰＥ／ＰＰと機械的に分離することはできず、さらに色素顔料、耐ブロッキング剤、充填剤などのポリマー添加剤を少量含有している。
【００３７】
【表１】
2009520847.tif 000002
【００３８】
ヘテロ相ポリオレフィン組成物（成分Ｂ）及びエラストマー
ＨＣ１：ＭＦＲ０．８ｇ／１０分、曲げ弾性率１２００ＭＰａを有する、以下の成分：
Ａ．２５℃キシレン溶解画分２重量％を含有する結晶性プロピレンホモポリマー８２重量％：
Ｂ．２５℃のキシレンに一部溶解する、６０重量％のエチレンを含有するエチレン／プロピレンコポリマー１８重量％
を含むヘテロ相ポリオレフィン組成物。
【００３９】
２５℃のキシレンに溶解する画分の総含量は１５．５重量％であった。
組成物は、ＭｇＣｌに担持させた高収率で高立体特異性のチーグラー・ナッタ触媒の存在下で逐次重合することにより得た。
【００４０】
ＨＣ２：ＭＦＲ０．６ｇ／１０分、曲げ弾性率８０ＭＰａを有する、以下の成分：
Ａ．２５℃キシレン溶解画分約６重量％であり、固有粘度［η］１．５ｄｌ／ｇの、３．５重量％のエチレンを含有する結晶性プロピレンランダムコポリマー３２重量％；
Ｂ．２５℃のキシレンに全く溶解しない、実質的に線状のエチレン／プロピレンコポリマー７．５重量％；及び
Ｃ．２５℃のキシレンに全く溶解せず、固有粘度［η］３．２ｄｌ／ｇを有する、２５重量％のエチレンを含有する、エチレン／プロピレンコポリマー６０．５重量％
を含むヘテロ相ポリオレフィン組成物。
【００４１】
組成物は、ＭｇＣｌに担持させた高収率で高立体特異性のチーグラー・ナッタ触媒の存在下で逐次重合することにより得た。
ＨＣ３：ＭＦＲ約０．６ｇ／１０分、曲げ弾性率２０ＭＰａを有し、室温でのキシレン溶解画分の含量が７６重量％であり、プロピレンと３．３重量％のエチレンとの結晶性コポリマー１７重量％と、エチレンを３２重量％を含有するプロピレンとエチレンとのエラストマー画分８３重量％とを含むヘテロ相ポリオレフィン組成物。
【００４２】
ＨＣ４：ＭＦＲ約３ｇ／１０分、曲げ弾性率約１３０ＭＰａを有し、プロピレンと３．３重量％のエチレンとの結晶性コポリマー３０重量％と、２２．５重量％のエチレンを含有するプロピレンとエチレンとのエラストマー画分７０重量％とを含む、ヘテロ相ポリオレフィン組成物。
【００４３】
ＨＣ５：ＨＣ２を有機ペルオキシドでビスブレーキングして、ＭＦＲを０．６ｇ／１０分から最終的に８ｇ／１０分にして得たもの。
ＨＣ６：ＭＦＲ０．６ｇ／１０分、曲げ弾性率３３０ＭＰａを有する、以下の成分：
Ａ．２５℃キシレン溶解画分２％を含有する結晶性プロピレンホモポリマー４０重量％；及び
Ｂ．２５℃で一部キシレンに溶解し、６０重量％のエチレンを含有するエチレン／プロピレンコポリマー６０重量％
を含むヘテロ相ポリオレフィン組成物。２５℃のキシレンに溶解する画分の総含量は４７重量％であった。組成物は、ＭｇＣｌに担持させた高収率で高立体特異性のチーグラー・ナッタ触媒の存在下で逐次重合することにより得た。
【００４４】
ＥＰＲ：エチレン含量７２重量％、ムーニー粘度６０（ＭＬ１＋４、１２５℃）及び密度０．８６５ｇ／ｃｍ３を有するエチレン−プロピレンコポリマーゴム。かかるコポリマーはPolimeri EuropaよりDutral CO038の商品名で市販されている。
【００４５】
Ｅｎｇ．：ムーニー粘度３５（ＭＬ１＋４、１２１℃）、ＭＦＲ（１９０℃／２．１６ｋｇ）０．５ｇ／１０分及び密度０．８６８ｇ／ｃｍ３を有する、６１重量％のエチレンと３９重量％の１−オクテンとを含有するコポリマー。かかるコポリマーはDow ChemicalよりEngage 8150の商品名で市販されている。
【００４６】
カップリング剤
ＰＥＴ又は金属／イオン性不純物のカップリング剤として、以下の材料を用いた：
−Polybond 3200（Crompton）：ＭＦＲ（１９０℃／２．１６ｋｇ）＝１１５ｄｇ／分、無水マレイン酸含量＝１重量％、密度＝０．９１ｇ／ｃｍ３の、無水マレイン酸でグラフト化したプロピレンホモポリマー（以下、ＰＰ−ＭＡ）；
−X00071-53-4 OxyPP（Basell）：ＭＦＲ＝１３００ｄｇ／分、密度＝０．９０ｇ／ｃｍ３、曲げ弾性率＝１３４０ＭＰａの、活性酸素化基を含有するプロピレンホモポリマー基体の樹脂（以下、ＯＰＰ）
加工条件
実施例の組成物はBambury BY PL4.3ミキサー装置を、２００〜２１０℃で、ピストン圧４バール、１６４回転／分で５分間操作することにより各成分を混合して得た。各成分の相対量と得られた組成物の最終的な特性を表２及び表３にそれぞれ示す。
【００４７】
【表２】
2009520847.tif 000003
【００４８】
【表３】
2009520847.tif 000004
【国際調査報告】
2009520847.tif 000005
2009520847.tif 000006
2009520847.tif 000007